Brevet FR2717816A1 — publié le 19950929

COMPOSANTE CATALYTIQUE POUR LA POLYMERISATION DES OLEFINES OBTENUE PAR IMPREGNATION D'UN PREPOLYMERE PAR UNE SOLUTION D'UNE COMPOSANTE CATALYTIQUE. PREPOLYMERE ET POLYMERE OBTENUS A PARTIR DE LADITE COMPOSANTE CATALYTIQUE La présente invention concerne une composante catalytique de 1o polymérisation des oléfines associant plusieurs composantes catalytiques de polymérisation des oléfines. La composante catalytique selon l'invention est obtenue par imprégnation d'un prépolymère avec une solution d'une composante catalytique pour la polymérisation des oléfines. Le prépolymère obtenu par prépolymérisation d'au moins une oléfine en présence de la composante catalytique selon l'invention est également un objet de la présente invention. Le polymère obtenu par polymérisation d'au moins une oléfine en présence du prépolymère selon l'invention ou de la composante catalytique selon l'invention est également un objet de la présente invention. Par composante catalytique on entend, d'une façon générale et en particulier dans la présente demande, un ingrédient d'un système catalytique de polymérisation des oléfines, ledit ingrédient contenant un métal de transition, ledit métal de transition étant actif pour la polymérisation des oléfines. Le métal de transition est dit actif pour la polymérisation des oléfines lorsque la composante catalytique qui le contient catalyse la polymérisation des oléfines, le cas échéant grâce également à la présence dans le milieux de polymérisation d'autres ingrédients dudit système catalytique. A titre d'exemple, le titane contenu dans une composante catalytique classique de type Ziegler-Natta contenant des atomes de titane, chlore et magnésium, est le métal de transition et est actif pour la polymérisation des oléfines. En effet ce type de composante catalytique catalyse la polymérisation des oléfines, grâce au titane et grâce également à la présence dans le milieux de polymérisation d'un cocatalyseur, généralement un dérivé organique de l'aluminium, autre ingrédient du système catalytique dont la composante catalytique contenant le titane fait partie. Le terme prépolymérisation est utilisé pour désigner la polymérisation menant à un prépolymère. Par prépolymère, on entend généralement le solide hydrocarboné actif ou polymère obtenu par prépolymérisation d'au moins une oléfine en présence d'une composante catalytique, ce solide représentant au plus dix pour cent de la masse du polymère que l'on souhaite finalement synthétiser par polymérisation d'au moins une oléfine en présence dudit prépolymère. Généralement, la cinétique de la prépolymérisation est contrôlée par contrôle du débit de la ou des oléfines destinées à être prépolymérisées. Généralement, le degré d'avancement de la prépolymérisation est inférieur ou égal à 10 000 grammes de prépolymère par millimole de métal de transition actif contenu dans la composante catalytique dont le prépolymère est issus. Ce degré d'avancement est calculé en prenant en compte la masse totale de polymère contenu dans le prépolymère. Ainsi, si la composante catalytique contient un polymère, le degré d'avancement est calculé en déterminant la somme de la masse de polymère formé pendant la prépolymérisation et de la masse de polymère contenu dans la composante catalytique de départ, puis en divisant cette somme par le nombre de moles de métal de transition contenu dans la composante catalytique de départ. L'usage du terme prépolymère implique nécessairement que le prépolymère o10 considéré est actif pour la polymérisation des oléfines, c'est à dire qu'il catalyse la polymérisation des oléfines, le cas échéant en présence d'un cocatalyseur adapté, lequel peut être de même nature que le cocatalyseur utilisé lors de la polymérisation ayant conduit au prépolymère. L'association de plusieurs composantes catalytiques de polymérisation des oléfines à déjà été tentée. Le document EP 0 439 964 A2 décrit la préparation de composantes catalytiques solides contenant à la fois une composante à base de Mg, Cl et Ti et un dérivé d'un métal de transition ledit métal ayant pour ligand un groupement cycloalcadiène. Ce type de composante mène à des polymères aux distributions de masses moléculaires élargies. Le brevet US 5,032,562 décrit la préparation de polyoléfines aux distributions des masses moléculaires multimodales grâce à l'emploi d'une composition catalytique comprenant un dérivé du magnésium comportant des liaisons Mg-OR, un dérivé du zirconium et TiCI4. La demande de brevet EP 447 070 A1 enseigne qu'une composante catalytique préparée par imprégnation de MgCI2 par deux donneurs d'électrons puis ajout d'un métallocène du zirconium puis ajout de TiCI4 mène, en polymérisation, à un polymère à la distribution des masses moléculaires bimodale. Ces documents enseignent globalement que chaque composante catalytique associée donne naissance à une population particulière de masses moléculaires dans le polymère. Ceci se traduit par le fait que la distribution des masses moléculaires du polymère présente autant de pics, parfois sous forme d'épaulement, que de composantes catalytiques associées. La demanderesse a découvert que l'association de composantes catalytiques, telle qu' elle est décrite dans l'art antérieur, présente l'inconvénient de ne pas mener aux distributions des masses moléculaires auxquelles on s'attend compte tenu des distributions des masses moléculaires des polymères obtenus par l'usage des composantes catalytiques prises individuellement, c'est à dire non associées. Ainsi, on observe généralement, dans la courbe de distribution des masses moléculaires d'un polymère obtenu par polymérisation en présence d'une composante catalytique associant selon l'art antérieur plusieurs composantes catalytiques différentes, un pic ou un épaulement par composante catalytique associée, mais, pour un pic donné, I'importance de ce pic n'est pas proportionnelle à la quantité mise en oeuvre de la composante catalytique associée à l'origine du pic, compte tenu de l'activité de celle-ci lorsqu'elle est utilisée individuellement. La présente invention concemrne une nouvelle composante catalytique pour la polymérisation des oléfines. Cette composante catalytique est obtenue par imprégnation, à l'aide d'une solution d'une composante catalytique B, d'un o10 prépolymère A obtenu par prépolymérisation A d'au moins une oléfine en présence d'une composante catalytique A, cette dernière étant solide. La composante catalytique selon l'invention associe donc une composante catalytique B à la composante catalytique A dont est issu le prépolymère A. La composante catalytique selon l'invention, également appelée dans ce qui suit composante catalytique AB, mène aux polymères escomptés compte tenu du comportement catalytique individuel de chaque composante catalytique, c'est à dire la composante catalytique A utilisée seule d'une part, et la composante catalytique B utilisée seule d'autre part. L'invention apporte donc une maîtrise de l'association de différentes composantes catalytiques et procure une amélioration du contrôle de la qualité des polymères fabriqués grâce à l'action catalytique des composantes catalytiques associées. Un autre avantage de l'invention est de pouvoir contrôler la morphologie et la distribution des tailles de particules des polymères en choisissant la morphologie de la composante catalytique A. La morphologie des particules de polymère est une réplique morphologique des particules de composante catalytique AB, lesquelles sont elles mêmes une réplique morphologique de la composante catalytique A. Ainsi, à titre d'exemple, si l'on souhaite fabriquer un polymère de forme sensiblement sphérique, il suffira de choisir un prépolymère A de forme sensiblement sphérique, sans que la nature de la composante catalytique B n'influence sensiblement la morphologie du polymère final. La morphologie du prépolymère A étant elle-même sensiblement une réplique de la composante catalytique A, il conviendra, dans l'hypothèse évoquée, de choisir une composante catalytique A de forme sensiblement sphérique. Les métaux de transition contenus dans les composantes catalytiques dont il est question dans la présente demande, qu'il s'agisse des composantes catalytiques destinées à être associées ou, par voie de conséquence, de la composante catalytique selon l'invention, peuvent être choisis parmi les éléments des groupes 3b, 4b, 5b, 6b, 7b, 8, les lanthanides, les actinides, de la classification périodique des éléments, tels que définis dans le Handbook of Chemistry and Physics, soixante et unième édition, 1980-1981. Ces métaux de transition sont de préférence choisis parmi le titane, le vanadium, le hafnium, le zirconium ou le chrome. Le prépolymère A peut être issu de différents types de composante catalytique A La composante catalytique A doit être solide. Elle peut être de type Ziegler-Natta. lo Toute composante catalytique solide commercialisée de type ZieglerNatta peut convenir. A titre d'exemple, une composante catalytique de type Ziegler-Natta peut se présenter sous la forme d'un complexe contenant au moins Mg, Ti et Cl, le titane se trouvant sous forme chlorée de Tiv et/ou au moins de TiIli et contenir éventuellement un donneur ou accepteur d'électrons. Une composante catalytique de type Ziegler-Natta est habituellement le résultat de la combinaison d'au moins un composé du titane, un composé du magnésium, de chlore et éventuellement un composé d'aluminium et/ou au moins un donneur ou accepteur d'électrons ainsi que de tout autre composé utilisable dans ce type de composante. Le composé du titane est choisi habituellement parmi les composés chlorés du titane de formule Ti-(OR)xCl4_x dans laquelle R représente un radical hydrocarboné aliphatique ou aromatique contenant de un à quatorze atomes de carbone, ou représente COR1 avec R1 représentant un radical hydrocarboné aliphatique ou aromatique contenant de un à quatorze atomes de carbone, et x représente un nombre entier allant de 0 à 3. Le composé du magnésium est habituellement choisi parmi les composés de formule Mg(OR2)nC12_n, dans laquelle R2 représente l'hydrogène ou un radical hydrocarboné linéaire ou cyclique et n représente un nombre entier allant de 0 à 2. Le chlore présent dans la composante de type Ziegler-Natta peut provenir directement de l'halogénure de titane et/ou de l'halogénure de magnésium. Il peut également provenir d'un agent chlorant indépendant tel que l'acide chlorhydrique ou un halogénure organique comme le chlorure de butyle. Le donneur ou accepteur d'électrons est un composé organique liquide ou solide connu pour entrer dans la composition de ces composantes catalytiques. Le donneur d'électrons peut être un composé mono ou polyfonctionnel avantageusement choisi parmi les acides carboxyliques aliphatiques ou aromatiques et leurs esters alkyliques, les éthers aliphatiques ou cycliques, les cétones, les esters vinyliques, les dérivés acryliques, en particulier acrylates d'alkyle ou méthacrylates d'alkyle et les silanes tels que les alcoxysilanes aromatiques, alicycliques ou aliphatiques. Conviennent notamment comme donneur d'électrons les composés tels que paratoluate de méthyle, benzoate d'éthyle, acétate d'éthyle ou de butyle, éther éthylique, para-anisate d'éthyle, dibutylphtalate, dioctylphtalate, diisobutylphtalate, tétrahydrofuranne, dioxane, acétone, méthylisobutylcétone, acetate de vinyle, méthacrylate de méthyle, le phényltriéthoxysilane, le cyclohexylméthyldiméthoxysilane et le dicyclopentyldiméthoxysilane. L'accepteur d'électrons est un acide de Lewis, choisi de préférence parmi le chlorure d'aluminium, le trifluorure de bore, le o10 chloranile ou encore les alkylaluminiums, les halogénoalkylaluminium et alkylma- gnésiums. La composante catalytique A peut être un oxyde de chrome VI déposé sur un support inerte comme la silice. La composante catalytique A peut être toute composante catalytique solide associant différentes composantes catalytiques. La composante catalytique A peut être un prépolymère. La composante catalytique A peut être un prépolymère obtenu par prépolymérisation d'au moins une oléfine en présence d'une composante catalytique selon l'invention. Le solvant de la solution de la composante catalytique B peut être choisi parmi les solvant non protiques, et de préférence non polaires. Le solvant de ladite solution peut être choisi parmi les hydrocarbures aliphatiques ou alicycliques comme par exemple le cyclohexane, l'hexane ou l'heptane, ou peut être choisi parmi les hydrocarbures aromatiques comme le benzène, le xylene, I'éthylbenzène ou le toluène. Le toluène est un solvant préféré. La composante catalytique B doit être choisie parmi les composantes catalytiques solubles dans le solvant choisi parmi ceux précités. La composante catalytique B peut être choisie parmi les composés de formule MLx dans laquelle M représente un métal de transition, L représente un ligand coordiné au métal de transition, x est égal à la valence du métal de transition. Le métal de transition M a autant de ligands L, lesquels peuvent être identiques ou différents, que sa valence. Au moins un ligand L est un groupement au squelette de type cycloalcadiényle, c'est à dire soit le groupement cycloalcadiényle lui-même, soit un groupement cycloalcadiényle substitué, par exemple par un groupement hydrocarboné. Lorsque le composé de formule MLx contient au moins deux groupements au squelette de type cycloalcadiényle, au moins deux de ces groupements peuvent être liés entre eux par un radical bivalent. Au moins un ligand L peut être choisi parmi les groupements de formule O-, -S-, -NR3- ou -PR3- dont une des valences libres est liée à l'atome de métal de transition M et l'autre valence libre est liée à un radical bivalent, lui-même lié à un ligand L au squellette cycloalcadiényle, dans lesquelles R3 représente l'hydrogène ou un groupement choisi parmi les groupements silyl, alkyl ou aryl ces deux demrniers groupements étant éventuellement halogénés. Au moins un ligand L peut être choisi parmi les groupements de formule OR4, -SR4, -NR42 ou -PR42 dont la valence libre est liée à un radical bivalent, lui-même lié à un ligand L au squellette cycloalcadiényle, dans lesquelles R4 représente l'hydrogène ou un groupement choisi parmi les groupements silyl, alkyl ou aryl ces deux derniers groupements étant éventuellement halogénés. Chaque radical bivalent peut être un radical alkylène comme le radical méthylène (-CH2-), le radical éthylène (-CH2CH2-) ou triméthylène (CH2CH2CH2-), ce radical alkylène pouvant également être substitué, par exemple par au moins un groupement hydrocarboné, comme le radical isopropylidène. Ce radical bivalent peut être un groupement silylène (SiH2-) i5 éventuellement substitué, par exemple par au moins un groupement hydrocarboné comme c'est le cas pour le radical diméthylsilylène ou diphénylsilylène. De préférence, les ligands L au squelette cycloalcadiényle présentent un squelette cyclopentadiényle, c'est à dire sont des groupements cyclopentadiényles ou sont des groupements cyclopentadiényles substitués comme par exemple le groupement fluorényle ou le groupement indényle. Les ligands L différents de ceux précédemment cités peuvent être.des groupements hydrocarbonés comportant de 1 à 12 atomes de carbone, des groupements alcoxydes, des halogènes, ou l'hydrogène. Comme groupement hydrocarboné, on peut citer les groupements alkyle, cycloalkyle, aryle, aralkyle, ce qui inclut les groupements méthyle, éthyle, propyle, isopropyle, butyle, cyclopentyle, cyclohexyle, phényle, tolyle, benzyle. Comme groupement alkoxyde, on peut citer les groupements méthoxy, éthoxy, butoxy, phénoxy. Comme halogène, on peut citer le fluor, le chlore, le brome, l'iode. La composante catalytique B peut être un mélange de plusieurs composés de formule MLx. A titre d'exemple, la composante catalytique B peut être choisie parmi les composés suivants: bis(cyclopentadiényl)dichlorozirconium, éthylènebis(4,5,6,7-tétrahydro-1-indényl)dichlorozirconium, éthylènebis(indényl)dichlorozirconium, isopropylydène(cyclopentadiényl, fluorényl)dichlorozirconium, diméthylsilyl(3-tert-butyl-cyclopentadiényl, fluorényl)dichlorozirconium, bis(cyclopentadiényl)diméthylzirconium, éthylènebis(4,5,6,7-tétrahydro-1 -indényl)diméthylzirconium, éthylènebis(indényl)diméthylzirconium, isopropylydène(cyclopentadiényl, fluorényl)diméthylzirconium, diméthylsilyl(3-tert-butyl-cyclopentadiényl, fluorényl)diméthylzirconium, diméthylsilyl(tétraméthylcyclopentadiényl, tert-butyl- amino)dichlorozirconium, ce dernier composé ayant pour formule (CH3)2Si((CH3)4C5, (CH3)3CN)ZrCI2, diméthylsilyl(tétraméthylcyclopentadiényl, tert-butylamino)diméthyltitane, ce composé ayant pour formule (CH3)2Si((CH3)4C5, (CH3)3CN)Ti(CH3)2. De préférence, la composante catalytique B est choisie parmi les o10 composés de formule MLx dans laquelle M représente le zirconium, le titane ou le hafnium. L'imprégnation du prépolymère A par la solution de la composante catalytique B peut être réalisée par trempage du prépolymère A dans la solution de la composante catalytique B, de préférence sous agitation. On forme donc une suspension S contenant les particules solides de prépolymère A, le liquide de cette suspension étant constitué de la solution de la composante catalytique B. Il convient de préférence que la composante catalytique B soit en concentration telle dans sa solution que la totalité du prépolymère A trempe dans ladite solution. Généralement, la suspension S contient au moins deux litres de liquide par kg de 2 o prépolymère A. L'imprégnation du prépolymère A par la solution de la composante catalytique B peut également être réalisée par ajout de la solution de la composante catalytique B sur le prépolymère A. Pour que cette imprégnation soit homogène, Il est préférable d'agiter le prépolymère A et d'ajouter lentement la 2 5 solution de la composante catalytique B pendant cette opération. Après avoir réalisé l'imprégnation par exemple par l'un des moyens qui viennent d'être décrits, on élimine de préférence le solvant, ce qui peut être réalisé par séchage. Cette opération de séchage peut être réalisée entre 20 et C, de préférence entre 20 et 60 C sous balayage d'un gaz inerte et sec 3 o comme l'azote et sous vide partiel ou poussé ou à la pression atmosphérique. La composante catalytique selon l'invention peut être engagée directement en polymérisation d'au moins une oléfine. Cependant, pour le cas o le contrôle morphologique du polymère final est important, on préfère effectuer une prépolymérisation AB en présence de la composante catalytique selon I'invention, avant la polymérisation. De préférence, cette prépolymérisation AB est effectuée en phase gazeuse. Le prépolymère AB obtenu après la prépolymérisation AB est également un objet de la présente invention. On peut pondérer l'influence relative des composantes A et B en jouant sur les quantités de chacune de ces composantes. Généralement, le degré de prépolymérisation A est compris entre 0,5 et 500 grammes par millimole de métal de transition apporté par la composante catalytique A. En cas de recours à une prépolymérisation AB, le degré d'avancement de la prépolymérisation AB est de préférence compris entre 0,5 et 1000 grammes par millimole de métal de transition apporté par la composante catalytique A et la composante catalytique B. Des polymères peuvent être obtenus par polymérisation d'au moins une oléfine en présence du prépolymère AB selon l'invention. Les oléfines pouvant être utilisées, soit pour les prépolymérisations, soit o10 pour la polymérisation, sont les alpha-oléfines comportant de deux à huit atomes de carbone, tel que l'éthylène ou le propylène, ou leurs mélanges. Les termes polymérisation et prépolymérisation dont il est fait usage dans la présente demande recouvre donc des réactions de copolymérisation. Parmi les mélanges d'alpha-oléfine, on préfère un mélange d'éthylène et d'au moins une alpha-oléfine contenant de trois à huit atomes de carbone, le pourcentage d'éthylène dans le mélange étant généralement supérieur à 90 % en poids. Les prépolymérisations A et AB peuvent être réalisées par prépolymérisation des oléfines précitées grâce aux procédés de polymérisation en suspension ou en phase gazeuse. Les polymérisations en présence d'une composante catalytique AB ou en présence d'un prépolymère AB peuvent être réalisées par polymérisation des oléfines précitées grâce aux procédés de polymérisation en masse, en solution, en suspension ou en phase gazeuse, ces deux derniers procédés étant préférés. Les procédés de polymérisation en masse, en solution, en suspension ou en phase gazeuse sont bien connus dans leur principe de l'homme du métier. Un procédé de polymérisation en masse consiste à réaliser une polymérisation dans l'une au moins des oléfines à polymériser maintenue à l'état liquide ou hypercritique. Les procédés de polymérisation en solution ou en suspension consistent à réaliser une polymérisation en solution ou en suspension dans un milieu inerte et notamment dans un hydrocarbure aliphatique. Pour un procédé de polymérisation en solution, on peut utiliser par exemple un hydrocarbure contenant de huit à dix atomes de carbone ou un mélange de ces hydrocarbures. Pour un procédé de polymérisation en suspension, on peut utiliser par exemple le n-heptane, le n-hexane, l'isohexane ou l'isobutane. Les conditions opératoires pour ces procédés de polymérisation en masse, en solution, en suspension ou en phase gazeuse sont celles qui sont habituellement proposées pour des cas similaires faisant appel à des systèmes catalytiques conventionnels de type Ziegler Natta supporté ou non. Par exemple pour un procédé de polymérisation en suspension ou en solution, on peut opérer à des températures allant jusqu'à 250 C et sous des pressions allant de la pression atmosphérique à 250 bars. Dans le cas d'un procédé de polymérisation en milieu propylène liquide, les températures peuvent aller jusqu'à la température critique et les pressions peuvent être comprises entre la pression atmosphérique et la pression critique. Pour un procédé de polymérisation en masse conduisant à des polyéthylènes ou à des copolymères o10 majoritaires en éthylène, on peut opérer à des températures comprises entre C et 350 C et sous des pressions allant de 200 à 3500 bars. Un procédé de polymérisation en phase gazeuse peut être mis en oeuvre à l'aide de tout réacteur permettant un polymérisation en phase gazeuse et en particulier dans un réacteur à lit agité et/ou à lit fluidisé. Les conditions de mise en oeuvre de la polymérisation en phase gazeuse, notamment température, pression, injection de l'oléfine ou des oléfines dans le réacteur à lit agité et/ou à lit fluidisé, contrôle de la température et de la pression de polymérisation, sont analogues à celles proposées dans l'art antérieur pour la polymérisation en phase gazeuse des oléfines. On opère généralement à une température inférieure au point de fusion Tf du polymère ou prépolymère à synthétiser, et plus particulièrement comprise entre +20 C et (Tf -5) C, et sous une pression telle que l'oléfine ou les oléfines soient essentiellement en phase vapeur. Les procédés de polymérisation en solution, en suspension, en masse, ou en phase gazeuse peuvent faire intervenir un agent de transfert de chaînes, de manière à contrôler l'indice de fusion du prépolymère ou polymère à produire. L'agent de transfert de chaînes préféré est l'hydrogène, que l'on utilise en quantité pouvant aller jusqu'à 90 %, et se situant de préférence entre 0,1 et 60 % du volume de l'ensemble oléfines et hydrogène amené au réacteur. De préférence, les prépolymérisations A et AB sont réalisées à débit contrôlé de monomère, ledit débit pouvant être compris entre 0,1 et 500 g/h/millimole de métal de transition apporté respectivement par la composante catalytique A et la composante catalytique AB. Les réactions de prépolymérisation et de polymérisation ont lieu en particulier grâce à la présence de métaux de transition contenus dans les composantes catalytiques ou prépolymères présents lors desdites prépolymérisation et polymérisation. Suivant la nature des composantes catalytiques et donc des métaux de transition que celles-ci contiennent, il conviendra d'introduire les cocatalyseurs nécessaires aux prépolymérisations ou polymérisations souhaitées. Le rôle de ces cocatalyseurs est bien connu de l'homme du métier. Leur présence dans le milieu de prépolymérisation et/ou de polymérisation peut être nécessaire pour activer les métaux de transition issus des composantes catalytiques utilisées. D'une faç,on générale, un prépolymère contient les mêmes métaux de transition que la composante catalytique dont est issu ledit prépolymère après prépolymérisation en présence de ladite composante catalytique. De même, un polymère obtenu sans prépolymérisation, en présence d'une composante catalytique, contient les mêmes métaux de transition que la composante lo catalytique dont il est issu. Ainsi, si la présence d'un cocatalyseur a été nécessaire pour activer un métal de transition contenu dans une composante catalytique lors d'une prépolymérisation, la présence d'un cocatalyseur pouvant être de même nature, sera également nécessaire lors de la polymérisation en présence de ce prépolymère car ce sont les mêmes métaux de transition qu'il convient d'activer à la prépolymérisation et à la polymérisation. En conséquence: -lors d'une prépolymérisation A, au moins un cocatalyseur capable d'activer le ou les métaux de transition apportés par la composante catalytique A doit être présent dans le milieu de prépolymérisation A. -lors d'une prépolymérisation AB, au moins un cocatalyseur capable d'activer le ou les métaux de transition apportés par la composante catalytique A et le ou les métaux de transition apportés par la composante catalytique B doit être présent dans le milieu de prépolymérisation AB. -lors d'une polymérisation, au moins un cocatalyseur capable d'activer le ou les métaux de transition apportés par la composante catalytique A et le ou les métaux de transition apportés par la composante catalytique B doit être présent dans le milieu de polymérisation. La présence du ou des cocatalyseurs dans les milieux de prépolymérisation ou polymérisation peut être assurée en ajoutant le ou les cocatalyseurs dans les milieux de prépolymérisation ou polymérisation. Cet ajout peut être réalisé au début de la prépolymérisation ou polymérisation. La présence du ou des cocatalyseurs dans les milieux de prépolymérisation ou polymérisation peut également être assurée avant prépolymérisation ou polymérisation, par imprégnation de la composante catalytique ou du prépolymère en présence de laquelle ou duquel on souhaite réaliser la prépolymérisation ou polymérisation. Par ailleurs, il est également possible d'introduire lors de la prépolymérisation AB la quantité de cocatalyseur nécessaire ultérieurement à la polymérisation. Si l'on procède ainsi, le prépolymère AB peut contenir suffisamment de cocatalyseur pour qu'il ne soit plus nécessaire d'introduire de cocatalyseur pendant la polymérisation. Par ailleurs, il est également possible d'introduire lors de la prépolymérisation A la quantité de cocatalyseur nécessaire ultérieurement à la prépolymérisation AB. Si l'on procède ainsi, le prépolymère A peut contenir suffisamment de cocatalyseur pour qu'il ne soit plus nécessaire d'introduire de cocatalyseur pendant la prépolymérisation AB. Par ailleurs, il est également possible d'introduire lors de la o10 prépolymérisation A la quantité de cocatalyseur nécessaire ultérieurement à la polymérisation et à l'éventuelle prépolymérisation AB. Si l'on procède ainsi, le prépolymère A peut contenir suffisamment de cocatalyseur pour qu'il ne soit plus nécessaire d'introduire de cocatalyseur pendant la polymérisation et pendant l'éventuelle prépolymérisation AB. Si l'on utilise comme composante catalytique A une composante catalytique contenant des atomes de magnésium, de chlore et de titane, on utilisera comme cocatalyseur lors de la prépolymérisation A, de l'éventuelle prépolymérisation AB, et de la polymérisation, de préférence un dérivé organique de l'aluminium dans les milieux de prépolymérisation et de polymérisation. Ce dérivé organique de l'aluminium peut être un dérivé de formule R1R2R3AI dans laquelle R1, R2 et R3 pouvant être identiques ou différents, représentent chacun, soit un atome d'hydrogène, soit un atome d'halogène, soit un groupe alkyl contenant de 1 à 20 atomes de carbone, I'un au moins de R1, R2 ou R3 représentant un groupe alkyl. A titre d'exemple de composé adapté, on peut citer le dichlorure ou dibromure ou dihydrure d'éthylaluminium, le dichlorure ou dibromure ou dihydrure d'isobutylaluminium, le chlorure ou bromure ou hydrure de diéthylaluminium, le chlorure ou bromure ou hydrure de di-n propylaluminium, le chlorure ou bromure ou hydrure de diisobutylaluminium. De préférence aux composés précités, on utilise un trialkylaluminium tel que le tri-n- 3o hexylaluminium, le triisobutylaluminium, le triméthylaluminium, ou le triéthylaluminium. Le cocatalyseur peut également être un aluminoxane. Cet aluminoxane peut être linéaire, de formule R R2 Al-O- (AI-O)n-AI R2, ou cyclique de formule R n R représentant un radical alkyl comprenant de un à six atomes de carbone, et n étant un nombre entier allant de 2 à 40, de préférence de 10 à 20. L'aluminoxane peut comporter des groupements R de nature différente. De préférence, les groupements R représentent tous des groupements méthyl. Par ailleurs, par cocatalyseur, on entend également les mélanges des composés précités. Pour le cas ou un composé de formule MLx est utilisée comme composante catalytique B, il est préférable d'utiliser au moins un aluminoxane comme cocatalyseur, le cas échéant simultanément avec d'autres cocatalyseurs en particulier lorsque la nature de la composante catalytique A le rend lo nécessaire, lors de l'éventuelle prépolymérisation AB et de la polymérisation. Pour le cas ou une composante de formule MLx est utilisée comme composante catalytique B, il est possible d'utiliser comme cocatalyseur de cette composante un composé capable de générer dans les conditions de polymérisation et de l'éventuelle prépolymérisation AB, une espèce cationique dérivée de la composante catalytique B. A titre d'exemple, le N,N-diméthylanilinium,tétra(pentafluorophényl)borate, c'est à dire le (CH3)2(C6H5)NH+,B(C6F5)4- est un cocatalyseur du bis(cyclopentadiényl)dimé- thylzirconium c'est à dire du Cp2Zr(CH3)2 car une espèce cationique de formule Cp2ZrCH3+,B(C6F5)4- se forme lors de la polymérisation ettou 2 o prépolymérisation. Si l'on utilise comme composante catalytique A une composante catalytique contenant des atomes de magnésium, de chlore et de titane, et si l'on utilise un composé de formule MLx comme composante catalytique B, il pourra être suffisant d'introduire comme cocatalyseur lors de la prépolymérisation A, de l'éventuelle prépolymérisation AB, et de la polymérisation, un aluminoxane dans les milieux de prépolymérisation et de polymérisation, car ce type de composé est capable d'activer le titane et le métal de transition M. Les quantités de cocatalyseur utilisées, que ce soit lors d'une prépolymérisation ou de la polymérisation, doivent être suffisantes pour activer le ou les métaux de transition. Généralement, lorsqu'un dérivé organique de l'aluminium est utilisé comme cocatalyseur, on en introduit une quantité telle que le rapport atomique de l'aluminium apporté par le cocatalyseur sur le ou les métaux de transition que l'on souhaite activer aille de 0, 5 à 10000 et de préférence de 1 à 1000. Au moins un donneur d'électrons peut être ajouté aux prépolymérisations ou polymérisations. Ce donneur d'électron peut être par exemple choisi parmi les bases de Lewis, les esters et polyesters d'acides oxygénés, les éthers et polyéthers, les amines, les composés du silicium tels que les silanes et les alkylalkoxysilanes de formule SiR1R2(OR)2, SiR1(OR)3 ou SiR1R2R3(OR), R, R1,R2,R3 pouvant être identiques ou différents, étant des groupements hydrocarbonés contenant de 1 à 12 atomes de carbone, ainsi que parmi les composés du phosphore tels que les phosphates et les phosphonates, les préférés étant les esters ou polyesters alkylés d'acide aromatique, les mono ou diéthers d'alkyle, les alkoxysilanes et les alkylalkoxysilanes. Dans les exemples qui suivent, les caractéristiques des prépolymères et des polymères synthétisés ont été déterminées par les techniques suivantes: - Masse moléculaire moyenne en nombre (représentée par Mn) et masse moléculaire moyenne en poids (représentée par Mw) des polymères: les polymères ont été caractérisés par chromatographie d'exclusion stérique à l'aide d'un système analytique à détection réfractométrique similaire à celui décrit dans D. Lecacheux, Journal of Applied Polymer Science, volume 217, 4867 (1982). Les calculs ont été effectués à partir de masses moléculaires issues d'un étalonnage polystyrène et corrigés grâce aux lois de Mark Houwink. La polymolécularité des polymères peut être évaluée par le calcul du rapport Mw/Mn. - Diamètre moyen des particules de polymère, (représenté par D50):diamètres en-dessous desquels se trouvent 50 % en masse des particules - Distribution des tailles de particules: elles sont évaluées par le calcul d'un paramètre appelé SPAN à l'aide de la formule suivante: SPAN = (D90 - D1 0)/D50, D90, D50 et D 10 représentant les diamètres en-dessous desquels se trouvent respectivement 90 %, 50 % et 10 % en masse des particules. Dans le cas des particules de composante catalytique solide et de prépolymère, D90, D50 et D10 sont déterminés au moyen d'un granulomètre à laser MALVERN 1600. Dans le cas des particules de polymère, D90, D50 et D10 sont déterminés par tamisage. - Indices de fluidité: norme ASTM 1238. Ml2, Ml5 et Ml21 représentent le poids de polymère écoulé en 10 minutes à travers une filière normalisée à 190 C et sous un poids respectivement de 2,1kg, 5kg, 21kg. Dans le tableau 1, Ti et Zr représentent respectivement les teneurs en titane et en zirconium des prépolymères AB, exprimées en ppm. Dans le tableau 1, CZr représente le pourcentage molaire de zirconium contenu dans les prépolymères AB par rapport à la totalité des métaux de transition (titane et zirconium) contenus dans les mêmes prépolymères AB. Les exemples qui suivent mettent en jeu soit une composante catalytique au zirconium, soit une composante catalytique au titane, soit deux de ces types de composante catalytique. Lorsque ces deux métaux de transition (zirconium et titane) sont simultanément présents lors d'une polymérisation, les polymères obtenus présentent une distribution de masses moléculaires bimodale, le pic des basses masses pouvant être attribué aux composantes catalytiques au zirconium, le pic des hautes masses pouvant être attribué aux composantes catalytiques au titane. Ces attributions sont déduites de l'observation des distributions des masses moléculaires des polymères obtenus avec chacune de ces composantes o10 catalytiques testée individuellement en polymérisation. L'expression "%BMexp" représente le pourcentage en poids de basses masses moléculaires contenu dans le polymère, étant entendu que lesdites basses masses moléculaires correspondent aux masses moléculaires du pic attribué à l'action du zirconium. Ainsi, lorsque seule une composante catalytique !5 au zirconium a été utilisée, le %BMexp est égal à 100 %. Par contre, lorsqu'une composante catalytique au zirconium et une composante catalytique au titane ont été associées, le %BMexp représente le pourcentage des masses moléculaires correspondant à un seul pic de la distribution bimodal des masses moléculaires, il s'agit du pic du côté des basses masses. L'expression "%BMth" représente le pourcentage (dit théorique) en poids de basses masses moléculaires calculé à partir de l'observation du comportement catalytique de chacune des composantes catalytiques lorsqu'elles sont utilisées individuellement en prépolymérisation puis polymérisation, ou directement en polymérisation. Le "%BMth" est destiné à être comparé au "%BMexp" à conditions comparables de polymérisation. Le %BMth est calculé par la formule suivante: Czr. PZr %BMth =.100 CZr' PZr + CTi'PTi dans laquelle CZr représente le pourcentage molaire de zirconium contenu dans les prépolymères AB ou composantes catalytiques AB introduits à la polymérisation par rapport à la totalité des métaux de transition (titane et zirconium) contenus dans les mêmes prépolymères ou composantes catalytiques. CTi représente le pourcentage molaire de titane contenu dans les prépolymères AB ou composantes catalytiques AB introduits à la polymérisation par rapport à la totalité des métaux de transition (titane et zirconium) contenus dans les mêmes prépolymères ou composantes catalytiques. PZr représente la productivité en polymérisation d'un prépolymère ou d'une composante catalytique ne contenant que du zirconium comme métal de transition, ladite productivité étant exprimée en gramme de polymère produit par millimole de zirconium, et PTi représente la productivité en polymérisation d'un prépolymère ou d'une composante catalytique ne contenant que du titane comme métal de transition, ladite productivité étant exprimée en gramme de polymère produit par millimole de titane. Le tableau 1 compare le %BMexp au %BMth par le rapport lo %BMexp/%BMth. Les exemples 1 à 5 illustrent l'invention. L'exemple 1 montre en particulier que des particules de prépolymère et de polymère sensiblement sphériques sont obtenues grâce à l'emploi d'une composante catalytique A sensiblement sphérique. Pour les exemples 2 à 5, les rapports %BMexp/%BMth sont proches de l'unité, ce qui indique que chaque composante catalytique au sein du prépolymère selon l'invention a pu jouer son rôle catalytique attendu. Les exemples 7 à 11 sont des exemples comparatifs. Les exemples 7 à 9 montrent qu'une forte différence entre le % BMexp et le %BMth est obtenue lorsque deux composantes catalytiques sont associées selon l'art antérieur. Les exemples 10 et 11 décrivent l'action de chacune des composantes catalytiques prises individuellement. EXEMPLE 1 Synthèse en suspension d'un prépolymère A puis en phase gaz d'un prépolymère AB Dans un réacteur double enveloppe de 2,5 litres muni d'une agitation et d'une régulation de température, on introduit sous agitation à 60 C et sous atmosphère d'azote 0,75 litre d'hexane, 0,6 ml d'une solution de méthylaluminoxane dans le toluène commercialisée par la société WITCO ladite solution contenant 4,58 moles d'aluminium par litre de solution, 2,41 g d'une composante catalytique A réalisée comme le catalyseur 2 de l'exemple I de la demande de brevet français dont le numéro de dépot est 86FR-004413, ladite composante contenant 2,2 % en poids de titane et 20,6 % en poids de magnésium, étant de morphologie sensiblement sphérique, présentant un D50 de 371gm et un SPAN de 0,48. Le réacteur est pressurisé par 1 bar d'azote, toujours à 60 C, puis il est alimenté par un débit contrôlé d'éthylène pendant une heure de façon à, par une prépolymérisation A, obtenir 120 g d'un prépolymère A. Le degré d'avancement de la prépolymérisation A a donc été de 50 g de prépolymère par gramme de composante catalytique A, c'est à dire 109 g de prépolymère par millimole de titane contenu dans la composante catalytique A. Après avoir décomprimé le réacteur et éliminé l'hexane par un balayage d'azote, on ajoute au goutte à goutte et en environ 5 minutes au prépolymère A sec, sous azote et sous lente agitation, une solution d'une composante catalytique B consistant en 5 ml d'une solution de ZrCp2CI2 et de méthylaluminoxane dans le toluène, ces 5 ml contenant 0,24 g de ZrCp2CI2 (ou 0.82 millimoles de ZrCp2CI2), Cp représentant un groupe cyclopentadiényle, ces ml contenant également 0,72 ml de la solution précédemment décrite de méthylaluminoxane, de façon à ce que le rapport atomique AI/Zr soit ici sensiblement égal à 4. Le toluène est éliminé par un balayage d'azote à la pression atmosphérique à 60 C. On obtient ainsi une composante catalytique AB imprégnée de méthylaluminoxane. Le réacteur est de nouveau pressurisé par 1 bar d'azote et est alimenté par un débit contrôlé d'éthylène pendant une heure pour réaliser, par prépolymérisation AB à 60 C, 265 g de prépolymère AB. Le degré d'avancement de la prépolymérisation AB est donc de 100 g de prépolymère par gramme de composante catalytique (A et ZrCp2CI2), c'est à dire 137 g de prépolymère par millimole de métal de transition (Ti + Zr) contenu dans la composante catalytique AB. Après refroidissement du réacteur, le prépolymère AB est isolé sous atmosphère inerte. Le prépolymère AB présente une morphologie sensiblement sphérique. Il contient 200 ppm de titane et 282 ppm de zirconium. Le diamètre moyen des particules D50 est voisin de 165 pm. La distribution des tailles de particules est étroite puisque l'on détermine un SPAN de 0,46. Synthèse en phase gaz d'un polymère Dans un réacteur double enveloppe sec de 8 litres muni d'une agitation et d'une régulation de température, on introduit sous atmosphère d'azote à 75 C sous une agitation de 400 révolutions par minute, 100 grammes d'une poudre sèche de polyéthylène provenant d'une polymérisation identique à celle présentement décrite, puis 2,1 ml de la solution précédemment décrite de méthylaluminoxane. On pressurise le réacteur par 2 bars d'azote, 6 bars d'hydrogène et 8 bars d'éthylène. On introduit ensuite par l'intermédiaire d'un sas et par poussée à l'azote 8 grammes du prépolymère AB dont la synthèse vient d'être décrite et l'on poursuit l'injection d'azote jusqu'à obtenir une pression de 21 bars dans le réacteur. La pression est maintenue à cette valeur par injection d'éthylène. Après trois heures de réaction, la polymérisation est arrêtée par arrêt de l'alimentation en éthylène, le réacteur est décomprimé, purgé à l'azote et refroidit. On a ainsi produit 1003 grammes de polymère (cette valeur exclut les grammes de poudre sèche de polyéthylène chargés dans le réacteur avant polymérisation) de morphologie sensiblement sphérique. La productivité a donc été de 17176 g de polyéthylène par millimole de métal de transition (Ti + Zr). Le polymère obtenu présente les caractéristiques suivantes: -D50 = 715 pm -Span = 0,22 - Masse volumique apparente = 0,46 glcm3 - Indice de fluidité = Ml2 = 1,1; MI5/MI2 = 3,7 - Mn=1450 g/mole - Mw=113500 g/mole - Mw/Mn=78 EXEMPLE 2 Synthèse en suspension d'un prépolymère Dans un réacteur double enveloppe de 1 litre muni d'une agitation et d'une régulation de température, on introduit sous agitation à 40 C et sous atmosphère d'azote 0,7 litre de toluène, 3 ml de la solution de méthylaluminoxane dans le toluène décrite à l'exemple 1, 311 mg d'une composante catalytique A réalisée comme la poudre catalytique de l'exemple 1 de la demande de brevet belge dont le numéro de publication est BE-867400, ladite composante contenant ,4 % en poids de titane et 5,5 % en poids de magnésium. Le réacteur est pressurisé par I bar d'azote, toujours à 40 C, puis il est alimenté par un débit contrôlé d'éthylène pendant une heure de façon à obtenir une prépolymérisation A dont le degré est de 50 g de prépolymère par gramme de composante catalytique A, c'est à dire 15,4 grammes de prépolymère par millimole de titane. Après avoir décomprimé le réacteur, on ajoute sous azote et sous lente agitation 0,5 ml d'une solution dans le toluène contenant 3,5 mg de ZrCp2CI2, Cp représentant un groupe cyclopentadiényle, et 0,01 ml de la solution précédemment décrite de méthylaluminoxane de façon à ce que le rapport 3 0 atomique AI/Zr soit sensiblement égal à 4. Le réacteur est de nouveau pressurisé par 1 bar d'azote et est alimenté par un débit contrôlé d'éthylène pendant une heure de façon à ce qu'au total, compte tenu de la prépolymérisation A, le degré de prépolymérisation total, c'est à dire le degré de prépolymérisation AB soit de 100 g de polymère par gramme de composante catalytique (A et ZrCp2CI2), c'est à dire 31 g de polymère par millimole de métal de transition (Ti + Zr). Après refroidissement du réacteur, le prépolymère AB est isolé sous atmosphère inerte. Synthèse en suspension d'un polymère Dans un réacteur double enveloppe de 4 litres, muni d'une agitation et d'une régulation de température, on introduit sous azote à température ambiante, 1,5 litre d'hexane, 2 ml de la solution précédemment décrite de méthyl- aluminoxane dans le toluène (soit 9,16 millimoles d'aluminium) et 2,4 g du prépolymère AB dont la synthèse vient d'être décrite. Le réacteur est pressurisé par 2 bars d'azote, puis 4 bars d'hydrogène. Après chauffage à 80 C, on introduit de l'éthylène jusqu'à l'obtention d'une pression totale de 13 bars. La pression totale est maintenue constante par addition d'éthylène pendant 3 heures. On lo arrête alors l'injection d'éthylène et l'on refroidit le réacteur à 25 C. Les métaux de transition contenus dans le polymère sont désactivés par ajout d'une solution de méthanol acide. Le polymère est alors isolé après évaporation des espèces volatiles et séchage. On a ainsi produit 367 grammes de polymère. Le tableau I rassemble les résultats. EXEMPLE 3 On procède comme pour l'exemple 2, sauf que, pour la synthèse du prépolymère AB, on introduit 292 mg de composante catalytique A et 9,3 mg de Zr Cp2 C12 (au lieu des 311 mg de composante catalytique A et 3,5 mg de ZrCp2CI2 de l'exemple 2). La figure 2 donne la distribution des masses moléculaires du polymère obtenu. Les autres résultats sont rassemblés dans le tableau 1. EXEMPLE 4 On procède comme pour l'exemple 2, sauf que pour la synthèse du prépolymère AB, on introduit 302 mg de composante catalytique A et 19,7 mg de ZrCp2CI2 (au lieu des 311 mg de composante catalytique A et 3,5 mg de ZrCp2CI2 de l'exemple 2). Les résultats sont rassemblés dans le tableau 1. EXEMPLE 5 On procède comme pour l'exemple 2, sauf que pour la synthèse du prépolymère AB, on introduit 264 mg de composante catalytique A et 24,2 mg de ZrCp2CI2 (au lieu des 311 mg de composante catalytique A et 3,5 mg de ZrCp2CI2 de l'exemple 2). Les résultats sont rassemblés dans le tableau 1. EXEMPLE 6 (Comparatif) Synthèse en suspension d'un prépolymère Dans un réacteur double enveloppe de 1 litre muni d'une agitation et d'une régulation de température, on introduit sous agitation à 40 C et sous atmosphère d'azote, 0,7 litre de toluène, 3 ml de la solution de méthylaluminoxane dans le toluène décrite à l'exemple 1, 341 mg d'une composante catalytique A réalisée comme la poudre catalytique de l'exemple I de la demande de brevet belge dont le numéro de publication est BE-867400, ladite composante contenant 15,4 % en poids de titane et 5,5 % en poids de magnésium, et 0,5 ml d'une solution dans le toluène contenant 3,9 mg de ZrCp2CI2, et 0,012 ml de la solution de méthylaluminoxane dans le toluène décrite à l'exemple 1. Le réacteur est pressurisé par 1 bar d'azote, puis il est alimenté par un débit contrôlé d'éthylène pendant 1 heure de façon à obtenir un degré de prépolymérisation de 100 grammes de prépolymère par gramme de composante catalytique (A + ZrCp2CI2), c'est à dire 30,7 g de prépolymère par millimole de métal de transition (Zr + Ti). Après refroidissement du réacteur, le prépolymère est isolé par filtration et séchage. Synthèse en suspension d'un polymère La polymérisation est effectuée de façon analogue à celle de l'exemple 2 mais avec le prépolymère dont la synthèse vient d'être décrite. Les résultats sont rassemblés dans le tableau 1. EXEMPLE 7 (Comparatif) On procède comme pour l'exemple 6, sauf que pour la synthèse du prépolymère, on introduit 267 mg de composante catalytique A et 4,1 mg de ZrCp2CI2 (au lieu des 341 mg de composante catalytique A et 3,9 mg de ZrCp2CI2 de l'exemple 6). Les résultats sont rassemblés dans le tableau 1. EXEMPLE 8 (Comparatif) On procède comme pour l'exemple 6, sauf que pour la synthèse du prépolymère, on introduit 315 mg de composante catalytique A et 15,5 mg de ZrCp2CI2 (au lieu des 341 mg de composante catalytique A et 3,9 mg de 3 o ZrCp2CI2 de l'exemple 6). Les résultats sont rassemblés dans le tableau 1. EXEMPLE 9 (Comparatif) On procède comme pour l'exemple 6, sauf que pour la synthèse du prépolymère, on introduit 265 mg de composante catalytique A et 24,9 mg de ZrCp2CI2 (au lieu des 341 mg de composante catalytique A et 3,9 mg de ZrCp2CI2 de l'exemple 6). Les résultats sont rassemblés dans le tableau 1. EXEMPLE 10 (comparatif) Synthèse en suspension d'un prépolymère Dans un réacteur double enveloppe de I litre muni d'une agitation et d'une régulation de température, on introduit sous agitation à 40 C et sous atmosphère d'azote, 0,7 litre de toluène, 3 ml de la solution de méthylaluminoxane dans le toluène décrite à l'exemple 1, 310 mg d'une composante catalytique A réalisée comme la poudre catalytique de l'exemple 1 de la demande de brevet belge dont le numéro de publication est BE-867400, ladite composante contenant 15,4 % en poids de titane et 5,5 % en poids de o10 magnésium. Le réacteur est pressurisé par 1 bar d'azote, toujours à 40 C, puis il est alimenté par un débit contrôlé d'éthylène pendant une heure de façon à obtenir une prépolymérisation dont le degré est de 100 g de polymère par gramme de composante catalytique A, c'est à dire 31 g de polymère par millimole de titane. Après refroidissement du réacteur, le prépolymère est isolé par filtration et séché. Synthèse en suspension d'un polymère La polymérisation est effectuée de façcon analogue à celle de l'exemple 2, mais avec le prépolymère dont la synthèse vient d'être décrite. La figure 1 donne la distribution des masses moléculaires du polymère obtenu. Les résultats sont rassemblés dans le tableau 1. EXEMPLE 11 (Comparatif) Svnthèse en suspension d'un prépolymère Dans un réacteur double enveloppe de 1 litre muni d'une agitation et d'une régulation de température, on introduit sous agitation à 40 C et sous atmosphère d'azote, 0,7 litre de toluène, 3 ml de la solution de méthylaluminoxane dans le toluène décrite à l'exemple 1, 5 ml d'une solution dans le toluène contenant 24 mg de ZrCp2CI2 et 0,07 ml de la solution de méthylaluminoxane dans le toluène décrite à l'exemple 1. Le réacteur est pressurisé par 1 bar d'azote, toujours à 40 C, puis il est alimenté par un débit contrôlé d'éthylène pendant une heure de façcon à obtenir une prépolymérisation dont le degré est de 1500 grammes de prépolymère par gramme de ZrCp2CI2, c'est à dire 438 g de prépolymère par millimole de zirconium. Après refroidissement du réacteur, le prépolymère est isolé par filtration et séché. Synthèse en suspension d'un polymère La polymérisation est effectuée de façon analogue à celle de l'exemple 2, mais avec le prépolymère dont la synthèse vient d'être décrite. Les résultats sont rassemblés dans le tableau 1. EXEMPLE 12 Dans un réacteur double enveloppe de 1 litre muni d'une agitation et d'une régulation de température, on introduit sous agitation à 60 C et sous atmosphère d'azote 0,7 litre de toluène, 3 ml de la solution de méthylaluminoxane lo dans le toluène décrite à l'exemple 1, 1,51 g d'une composante catalytique A réalisée comme la poudre catalytique de l'exemple 1 de la demande de brevet belge dont le numéro de publication est BE-867400, ladite composante contenant ,4 % en poids de titane et 5, 5 % en poids de magnésium. Le réacteur est pressurisé par 1 bar d'azote, toujours à 60 C, puis il est alimenté par un débit contrôlé d'éthylène pendant une heure de façon à obtenir 75 grammes de prépolymère A. Le degré d'avancement de la prépolymérisation A est ici de 50 grammes de prépolymère A par gramme de composante catalytique A, ou 15,5 grammes de prépolymère A par millimole de titane contenu dans la composante catalytique A. Après avoir décomprimé le réacteur et éliminé le solvant à 60 C sous une pression absolue de 2000 Pascals, on ajoute en cinq minutes sous azote et sous lente agitation une solution dans le toluène de ZrCp2CI2 contenant 10 millilitres de toluène et 11 mg de ZrCp2CI2, Cp représentant un groupe cyclopentadiényle. Après agitation pendant 15 minutes, le solvant est éliminé sous une pression absolue de 2000 Pascals. On dispose alors d'une composante catalytique AB contenant 3060 ppm de titane et 45 ppm de zirconium, soit CZr=0,76% en mole. On engage 1,2 grammes de la composante catalytique AB dont la préparation vient d'être décrite dans les conditions de polymérisation de l'exemple 2. On obtient alors 343 grammes de polymère, soit 4450 grammes de polymère par millimole de titane et de zirconium. Le polymère a les caractéristiques suivantes: Mn=7020 g/mole, Mw=156000 g/mole, Mw/Mn=22, %BMexp=9%. La * valeur de %BMexp est égale à la valeur de %BMth. TABLEAU 1 PRODUCT IVITE ANALYSE DU PREPOLYMERE ANALYSE DU POLYMERE ENGAGE EN POLYMERISATION (g de polymère par mmole _ _ _ _ _ _ _ _ _ _ _ _ _ _ _ _ _ _ _ _ _ _ _ _ _ _ _ _ _ _ _ _ _ _ _ _ _ _ _ _ _ _ _ _ _ _ _ _ _ _ _ _ _ d e T i + Z r) Ti Zr Czr Mn Mw Mw/Mn %BMexp %BMth %BMexp/ (ppm) (ppm) (% (g/mole) (g/mole) %BMth l__ ______ __molaire) N EXEMPLE2 1 523 35 1,2 5086 140900 27,7 14 14 I 4640 EXEMPLE3 1492 97 3,3 2512 124700 49,6 30 31 0,97 4940 EXEMPLE4 1446 191 6,5 2314 168700 73 43 47 0,91 13410 EXEMPLE5 1411 261 8,9 1552 105200 68 50 56 0,89 15400 EXEMPLES 1523 35 1,2 7950 159000 20 7 14 0,50 4550 EXEMPLE7 1517 47 1,6 5480 143500 26 12 18 0,67 4400 EXEMPLE 8 1468 146 5 2840 121800 43 24 41 0,59 4700 EXEMPLE9 1408 267 9,1 2250 121500 54 32 57 0,56 10700 EXEMPLE10 0 17830 126300 7,1 0 0 4140 EXEMPLE 11 100 790 1200 1 5 100 100 54000 REVENDICATIONS 1. Composante catalytique de polymérisation des oléfines obtenue par imprégnation d'un prépolymère par une solution d'une composante catalytique B pour la polymérisation des ol6fines, ledit prépolymère étant obtenu par prépolymérisation A d'au moins une oléfine en présence d'une composante catalytique solide A de polymérisation des oléfines. 2. Composante catalytique selon la revendication 1 caractérisée en ce que la composante catalytique solide A est une composante catalytique contenant des atomes de magnésium, de chlore, de titane et en ce que la prépolymérisation A est réalisée en présence d'un cocatalyseur. 3. Composante catalytique selon la revendication 2 caractérisée en ce que la composante catalytique solide A contient au moins un donneur d'électrons. 4. Composante catalytique selon l'une des revendications 1 à 3, caractérisée en ce que la composante catalytique B est choisie parmi les composés de formule MLx dans laquelle M représente un métal de transition, x représente un nombre égal à la valence du métal de transition, L représente un ligand coordiné au métal de transition, au moins un ligand L étant un groupement au squelette de type cycloalcadiényle. 5. Composante catalytique selon la revendication 4 caractérisée en ce que au moins un ligand L est un groupement au squelette de type cyclopentadiényle. 6. Composante catalytique selon l'une des revendications I à 3 caractérisée en ce que la composante catalytique B est le bis(cyclopentadiényl)dichlorozirconium. 7. Prépolymère pour la polymérisation des oléfines obtenu par prépolymérisation AB d'au moins une oléfine en présence d'une composante catalytique selon l'une des revendications 1 à 6. 8. Prépolymère selon la revendication 7 caractérisé en ce que la prépolymérisation AB est réalisée en phase gaz ou en suspension. 9. Prépolymère selon la revendication 7 ou 8 caractérisé en ce que la prépolymérisation AB est réalisée en présence d'un aluminoxane. 10. Polymère obtenu par polymérisation d'au moins une oléfine en présence d'une composante catalytique selon l'une des revendications 1 à 6. 11. Polymère obtenu par polymérisation d'au moins une oléfine en présence d'un prépolymère selon l'une des revendications 7 à 9.